(57)【要約】【課題】優れた酸素吸収機能（高酸素吸収量および高酸素吸収速度）を有し、酸素吸収による不快な臭気を発生せず、かつ優れた加工性を有する酸素吸収性樹脂組成物の製造方法を提供すること。【解決手段】本発明の、二軸押出機を用いて酸素吸収性樹脂組成物を製造する方法は、樹脂原料を該押出機内で溶融混練する工程を含み、該樹脂原料は、炭素−炭素二重結合を有する熱可塑性樹脂（Ａ）と、ポリエチレン、ポリプロピレンおよびポリスチレンからなる群より選択される少なくとも１種の炭化水素系樹脂（Ｂ）とを含み、該押出機は、２以上の供給口、および該供給口よりも下流にベント口を備え、該樹脂原料は、該押出機の最も上流の第１供給口から供給され、そして水が、該第１供給口よりも下流の第２供給口から供給され、該ベント口から除去される。【選択図】なし【特許請求の範囲】
【請求項１】
二軸押出機を用いて酸素吸収性樹脂組成物を製造する方法であって、
樹脂原料を該押出機内で溶融混練する工程を含み、
該樹脂原料が、炭素−炭素二重結合を有する熱可塑性樹脂（Ａ）と、ポリエチレン、ポリプロピレンおよびポリスチレンからなる群より選択される少なくとも１種の炭化水素系樹脂（Ｂ）とを含み、
該押出機が、２以上の供給口、および該供給口よりも下流にベント口を備え、
該樹脂原料が、該押出機の最も上流の第１供給口から供給され、そして
水が、該第１供給口よりも下流の第２供給口から供給され、該ベント口から除去される、
方法。
【請求項２】
前記樹脂原料を１００質量％としたときに、前記水が、１〜５０質量％の量で供給される、請求項１に記載の方法。
【請求項３】
さらに窒素ガスが、前記第１供給口、または該第１供給口と前記第２供給口との間の第３供給口から供給される、請求項１または２に記載の方法。
【請求項４】
前記押出機内の樹脂温度が、２５０℃以下である、請求項１から３のいずれかの項に記載の方法。
【請求項５】
前記酸素吸収性樹脂組成物の水分率が、０．６質量％以下である、請求項１から４のいずれかの項に記載の方法。
【請求項６】
前記熱可塑性樹脂（Ａ）が、実質的に主鎖のみに炭素−炭素二重結合を有する、請求項１から５のいずれかの項に記載の方法。
【請求項７】
前記熱可塑性樹脂（Ａ）が、ポリオクテニレンである、請求項６に記載の方法。
【請求項８】
前記樹脂原料が、さらに遷移金属塩（Ｃ）を含む、請求項１から７のいずれかの項に記載の方法。
【請求項９】
前記遷移金属塩（Ｃ）が、鉄塩、ニッケル塩、銅塩、マンガン塩およびコバルト塩からなる群より選択される少なくとも１種の金属塩である、請求項８に記載の方法。
【請求項１０】
請求項１から９のいずれかの項に記載の方法により製造された酸素吸収性樹脂組成物。
【発明の詳細な説明】
【技術分野】
【０００１】
本発明は、酸素吸収性樹脂組成物の製造方法およびその方法によって得られる酸素吸収性樹脂組成物に関する。
【背景技術】
【０００２】
ガスバリア性樹脂、例えば、エチレン−ビニルアルコール共重合体（以下、ＥＶＯＨと記載する場合がある）は、酸素ガスバリア性および炭酸ガスバリア性に優れた材料である。このような樹脂は溶融成形が可能であるので、耐湿性、機械的特性などに優れた熱可塑性樹脂（ポリオレフィン、ポリエステルなど）の層と積層され、多層プラスチック包装材として好適に用いられている。
【０００３】
しかし、これらのガスバリア性樹脂の気体透過性は完全にゼロであるわけではなく、無視し得ない量の気体を透過する。このような気体の透過、とりわけ、内容物の品質に大きな影響を及ぼす酸素の透過を低減するために、また、内容物の包装時点ですでに包装体の内部に存在する酸素を取り除くために、酸素吸収剤を使用することが知られている。
【０００４】
例えば、改良された酸素吸収剤として、遷移金属触媒とエチレン性不飽和化合物とを含む組成物および上記のＥＶＯＨと酸素吸収剤とを含む酸素吸収性樹脂組成物が提案されている（特許文献１および２参照）。特に、ＥＶＯＨを含む酸素吸収性樹脂組成物は、ＥＶＯＨと同様に溶融成形が可能であるので、各種包装材料として好適に用いることが可能である。
【０００５】
しかし、上記のような酸素吸収剤または酸素吸収性樹脂組成物を包装材として使用すると、酸素吸収が進むにつれて酸素吸収剤が分解し、不快な臭気が発生することがある。そのため、臭気に敏感な食品の保存用などの、香りを重視する用途においては、さらなる改良が望まれている。
【０００６】
例えば、不快な臭気を発生しない酸素吸収性樹脂組成物として、本発明者らの一部は、実質的に主鎖のみに炭素−炭素二重結合を有する熱可塑性樹脂および遷移金属塩を含む酸素吸収性樹脂組成物を提案している（特許文献３参照）。
【０００７】
しかし、上記特許文献３に記載の酸素吸収性樹脂組成物であっても、かかる組成物を構成する樹脂中に含まれる不純物やオリゴマー成分により、または遷移金属触媒による該樹脂成分の分解などにより、いくらかの臭気の発生は依然として避け難い。したがって、特に臭気に敏感な食品の保存用などに用いる酸素吸収性樹脂組成物には、酸素吸収による不快な臭気の発生がより少ないことが求められている。
【０００８】
上記特許文献３に記載の酸素吸収性樹脂組成物は、マトリックス樹脂としてＥＶＯＨなどのガスバリア性樹脂を用いる場合、酸素吸収により発生する臭気成分がかかる組成物を含む包装体の外に拡散するのを防止する効果があり、臭気が包装体の内容物に影響を及ぼさない場合もある。しかし、酸素吸収性樹脂組成物の酸素吸収速度を上げるためには、マトリックス樹脂としてバリア性の低い樹脂を用いる必要があり、この場合には、酸素吸収により発生する臭気をより低減させる必要がある。
【０００９】
一方、酸素吸収剤の臭気対策として、酸素吸収層の外側および内側に脱臭剤または臭気吸収剤を含有する臭気バリア層を備えた多層構造体が提案されている（特許文献４参照）。しかしながら、基材と酸素吸収層とに加えて、臭気バリア層を有するので層構成は複雑となり、既存設備で製造することが困難な場合が多く、汎用性に欠けるという問題がある。
【００１０】
また、酸素吸収層の内側に臭気バリア層が存在すると、包装体の内部に存在する酸素を取り除く効率が低下するという問題もある。
【先行技術文献】
【特許文献】
【００１１】
【特許文献１】特開平５−１１５７７６号公報
【特許文献２】国際公開第０２／１８４９６号
【特許文献３】特開２００５−１８７８０８号公報
【特許文献４】特開２００５−１３７１号公報
【発明の概要】
【発明が解決しようとする課題】
【００１２】
本発明の目的は、優れた酸素吸収機能（高酸素吸収量および高酸素吸収速度）を有し、酸素吸収による不快な臭気を発生せず、かつ優れた加工性を有する酸素吸収性樹脂組成物の製造方法、および前記した優れた性質を有する酸素吸収性樹脂組成物を提供することにある。
【課題を解決するための手段】
【００１３】
本発明は、二軸押出機を用いて酸素吸収性樹脂組成物を製造する方法であり、該方法は、樹脂原料を該押出機内で溶融混練する工程を含み、該樹脂原料は、炭素−炭素二重結合を有する熱可塑性樹脂（Ａ）（以下、単に熱可塑性樹脂（Ａ）と称する。）と、ポリエチレン、ポリプロピレンおよびポリスチレンからなる群より選択される少なくとも１種の炭化水素系樹脂（Ｂ）（以下、単に樹脂（Ｂ）と称する。）とを含み、該押出機は、２以上の供給口、および該供給口よりも下流にベント口を備え、該樹脂原料は、該押出機の最も上流の第１供給口から供給され、そして水が、該第１供給口よりも下流の第２供給口から供給され、該ベント口から除去される。
【００１４】
１つの実施態様では、上記樹脂原料を１００質量％としたときに、上記水は、１〜５０質量％の量で供給される。
【００１５】
別の実施態様では、さらに窒素ガスが、上記第１供給口、または該第１供給口と上記第２供給口との間の第３供給口から供給される。
【００１６】
さらに別の実施態様では、上記押出機内の樹脂温度は、２５０℃以下である。
【００１７】
さらに別の実施態様では、上記酸素吸収性樹脂組成物の水分率は、０．６質量％以下である。
【００１８】
さらに別の実施態様では、上記熱可塑性樹脂（Ａ）は、実質的に主鎖のみに炭素−炭素二重結合を有する。
【００１９】
ある実施態様では、上記熱可塑性樹脂（Ａ）は、ポリオクテニレンである。
【００２０】
さらに別の実施態様では、上記樹脂原料は、さらに遷移金属塩（Ｃ）を含む。
【００２１】
ある実施態様では、上記遷移金属塩（Ｃ）は、鉄塩、ニッケル塩、銅塩、マンガン塩およびコバルト塩からなる群より選択される少なくとも１種の金属塩である。
【００２２】
さらに、本発明は、上記方法により製造された酸素吸収性樹脂組成物である。
【発明の効果】
【００２３】
本発明によれば、優れた酸素吸収機能（高酸素吸収量および高酸素吸収速度）を有し、酸素吸収による不快な臭気を発生せず、かつ優れた加工性を有する酸素吸収性樹脂組成物の製造方法、および前記した優れた性質を有する酸素吸収性樹脂組成物が提供される。
【発明を実施するための形態】
【００２４】
以下、本発明の実施態様について説明する。
【００２５】
本発明の、二軸押出機を用いて酸素吸収性樹脂組成物を製造する方法は、樹脂原料を該押出機内で溶融混練する工程を含み、該樹脂原料は、熱可塑性樹脂（Ａ）と、樹脂（Ｂ）とを含み、該押出機は、２以上の供給口、および該供給口よりも下流にベント口を備え、該樹脂原料は、該押出機の最も上流の第１供給口から供給され、そして水が、該第１供給口よりも下流の第２供給口から供給され、該ベント口から除去される。このような方法で酸素吸収性樹脂組成物を製造することにより、優れた酸素吸収機能を有し、酸素吸収による不快な臭気を発生せず、かつ優れた加工性を有する酸素吸収性樹脂組成物が得られる。
【００２６】
（Ｉ）樹脂原料
本発明の方法では、熱可塑性樹脂（Ａ）および樹脂（Ｂ）、ならびに必要に応じて添加される遷移金属塩（Ｃ）およびその他の添加剤が樹脂原料として用いられる。
【００２７】
（１）熱可塑性樹脂（Ａ）
本発明の方法に用いられる熱可塑性樹脂（Ａ）は、分子内に炭素−炭素二重結合を有し、好ましくは、実質的に主鎖のみに炭素−炭素二重結合を有する。「実質的に主鎖のみに炭素−炭素二重結合を有する」とは、熱可塑性樹脂（Ａ）の主鎖に存在する炭素−炭素二重結合が、分子内の全炭素−炭素二重結合の９０％以上であり、側鎖に存在する炭素−炭素二重結合が、分子内の全炭素−炭素二重結合の１０％以下であることをいう。側鎖に存在する炭素−炭素二重結合の割合は、好ましくは７％以下、より好ましくは５％以下である。
【００２８】
このような熱可塑性樹脂（Ａ）としては、例えば、ポリジエン（ポリブタジエン、ポリイソプレン、ポリクロロプレン、ポリ（２−エチルブタジエン）、ポリ（２−ブチルブタジエン）など）；シクロオレフィンの開環メタセシス重合体（ポリオクテニレン、ポリペンテニレン、ポリノルボルネンなど）などが挙げられる。これらの中でも、ポリジエンの１，４位重合体およびポリオクテニレンが好ましく、１，４−ポリブタジエンおよびポリオクテニレンがより好ましい。
【００２９】
一般的に、熱可塑性樹脂分子の主鎖に存在する炭素−炭素二重結合は、側鎖に存在する炭素−炭素二重結合と比較して、酸素吸収量が少なく、酸素吸収速度が遅い場合が多い。しかし、主鎖に、隣接する炭素−炭素二重結合の間にメチレン鎖が３個以上存在する繰り返し単位（すなわち、−Ｃ＝Ｃ−（ＣＨ２）ｎ≧３−Ｃ＝Ｃ−）を有する熱可塑性樹脂は、炭素−炭素二重結合１個あたりの酸素吸収量が予想以上に多いことがわかった。したがって、本発明の製造方法では、臭気を発生しにくく、少ない添加量で優れた酸素吸収機能が得られるという観点から、熱可塑性樹脂（Ａ）として、好ましくは、隣接する炭素−炭素二重結合の間にメチレン鎖が３個以上存在する繰り返し単位を有する熱可塑性樹脂が用いられる。このような熱可塑性樹脂としては、ポリオクテニレン、ポリペンテニレンなどが挙げられ、ポリオクテニレンが特に好ましい。
【００３０】
熱可塑性樹脂（Ａ）に含まれる炭素−炭素二重結合の量は、０．００１ｅｑ／ｇ（当量／ｇ）以上であることが好ましく、０．００５ｅｑ／ｇ以上がより好ましく、０．０１ｅｑ／ｇ以上がさらに好ましい。炭素−炭素二重結合の含有量が０．００１ｅｑ／ｇ未満の場合、得られる酸素吸収性樹脂組成物は、十分な酸素吸収機能を有さない傾向となる。
【００３１】
熱可塑性樹脂（Ａ）の重量平均分子量は、好ましくは１０００〜５０００００であり、より好ましくは１００００〜２５００００であり、さらに好ましくは４００００〜２０００００である。重量平均分子量が１０００未満の場合または５０００００を超える場合、得られる酸素吸収性樹脂組成物の成形加工性、およびハンドリング性が劣ることがあり、または成形体とした場合の強度、伸度などの機械的性質が低下する傾向となる。また、マトリックス樹脂と混合して使用する場合に樹脂の分散性が低下し、そのため、得られる酸素吸収性樹脂組成物の酸素吸収機能が低下する傾向にある。
【００３２】
熱可塑性樹脂（Ａ）が環状オレフィンの開環メタセシス重合体である場合、開環メタセシス重合の機構から、必然的にある程度のオリゴマーが混在することは避け難い。通常の使用条件では、モノマーが除去されていれば臭気などの問題は起きにくい。しかし、成形により得られる包装体が高温高湿下で保管される場合、これらのオリゴマーが存在すると包装体の内容物に臭気が感じられる場合がある。一方、オリゴマー量は臭気などの観点から低いほど好ましいが、必要以上に低くしようとすると製造プロセスが煩雑になる。したがって、高温高湿下で保管を行うことを考慮すると、開環メタセシス重合体中に存在する分子量１０００以下のオリゴマーは、好ましくは６質量％以下、より好ましくは４質量％以下、さらに好ましくは２質量％以下である。
【００３３】
開環メタセシス重合体からオリゴマーを除去する方法としては、アセトンなどの有機溶剤で洗浄除去する方法などが挙げられる。
【００３４】
熱可塑性樹脂（Ａ）は、酸化防止剤を含んでいてもよい。酸化防止剤としては、例えば、２，５−ジ−ｔｅｒｔ−ブチルハイドロキノン、２，６−ジ−ｔｅｒｔ−ブチル−ｐ−クレゾール、４，４’−チオビス（６−ｔｅｒｔ−ブチルフェノール）、２，２’−メチレン−ビス（４−メチル−６−ｔｅｒｔ−ブチルフェノール）、オクタデシル−３−（３’，５’−ジ−ｔｅｒｔ−ブチル−４’−ヒドロキシフェニル）プロピオネート、４，４’−チオビス（６−ｔｅｒｔ−ブチルフェノール）、２−ｔｅｒｔ−ブチル−６−（３−ｔｅｒｔ−ブチル−２−ヒドロキシ−５−メチルベンジル）−４−メチルフェニルアクリレート、ペンタエリスリトールテトラキス（３−ラウリルチオプロピオネート）、２，６−ジ−（ｔｅｒｔ−ブチル）−４−メチルフェノール、２，２−メチレンビス（６−ｔｅｒｔ−ブチル−ｐ−クレゾール）、トリフェニルホスファイト、トリス（ノニルフェニル）ホスファイト、チオジプロピオン酸ジラウリルなどが挙げられる。
【００３５】
熱可塑性樹脂（Ａ）が酸化防止剤を含有する場合、その量は、酸素吸収性樹脂組成物中に含まれる樹脂原料の種類、含有量、得られる成形体の使用目的、保存条件などを考慮して適宜決定され、熱可塑性樹脂（Ａ）および酸化防止剤の合計質量を１００質量％とすると、好ましくは０．０１〜１質量％であり、より好ましくは０．０２〜０．５質量％である。酸化防止剤の含有量が１質量％を超えると、熱可塑性樹脂（Ａ）と酸素との反応が妨げられる傾向となる。一方、酸化防止剤の含有量が０．０１質量％未満では、熱可塑性樹脂（Ａ）の保存時または溶融混練時に酸素との反応が進行し、得られる酸素吸収性樹脂組成物の実際の使用前に酸素吸収機能が低下する場合がある。
【００３６】
（２）樹脂（Ｂ）
本発明の方法に用いられる樹脂（Ｂ）は、熱可塑性樹脂（Ａ）を希釈し、または分散させるための支持体として機能する。バリア性の低いポリオレフィン系樹脂をマトリックス樹脂として含む酸素吸収性樹脂組成物を、容器などの所定の包装体とすると、低温・低湿度下でも熱可塑性樹脂（Ａ）の酸素吸収速度が高くなり、該包装体の内部に存在する酸素を効率的に吸収することができる。
【００３７】
樹脂（Ｂ）としては、ポリエチレン（超低密度、低密度、直鎖状低密度、中密度および高密度など）、ポリプロピレン（ホモポリプロピレン、ランダムポリプロピレンおよびブロックポリプロピレンなど）、ポリスチレン（汎用ポリスチレン（ＧＰＰＳ）および耐衝撃性ポリスチレン（ＨＩＰＳ）など）が挙げられる。
【００３８】
樹脂原料の合計質量を１００質量％とすると、好ましくは熱可塑性樹脂（Ａ）は３０〜１質量％、樹脂（Ｂ）は７０〜９９質量％の割合で含まれる。例えば、樹脂（Ｂ）の含有量が７０質量％未満の場合、得られる酸素吸収性樹脂組成物の成形性、および得られる成形体の強度が低下する傾向にある。一方、樹脂（Ｂ）の含有量が９９質量％を超える場合、得られる酸素吸収性樹脂組成物の酸素吸収機能が低下する傾向にある。熱可塑性樹脂（Ａ）は、より好ましくは２０〜２質量％、さらに好ましくは１５〜３質量％の割合で含まれ、樹脂（Ｂ）は、より好ましくは８０〜９８質量％、さらに好ましくは８５〜９７質量％の割合で含まれる。
【００３９】
（３）遷移金属塩（Ｃ）
遷移金属塩（Ｃ）は、熱可塑性樹脂（Ａ）の酸化反応を促進することにより、酸素吸収性樹脂組成物の酸素吸収機能を向上させる効果がある。
【００４０】
遷移金属塩（Ｃ）に含まれる遷移金属としては、例えば、鉄、ニッケル、銅、マンガン、コバルト、ロジウム、チタン、クロム、バナジウム、ルテニウムなどが挙げられるが、これらに限定されない。これらの中でも、鉄、ニッケル、銅、マンガン、コバルトが好ましく、マンガンまたはコバルトがより好ましく、コバルトが最も好ましい。
【００４１】
遷移金属塩（Ｃ）に含まれる遷移金属の対イオンとしては、有機酸または塩化物由来のアニオンが挙げられ、有機酸由来のアニオンが好ましい。有機酸としては、例えば、酢酸、ステアリン酸、ジメチルジチオカルバミン酸、パルミチン酸、２−エチルへキサン酸、ネオデカン酸、リノール酸、トール酸、オレイン酸、カプリン酸、ナフテン酸などが挙げられるが、これらに限定されない。遷移金属塩（Ｃ）としては、２−エチルへキサン酸コバルト、ネオデカン酸コバルト、およびステアリン酸コバルトが特に好ましい。
【００４２】
遷移金属塩（Ｃ）は、樹脂原料の合計質量を１００質量％とすると、遷移金属換算で好ましくは１〜５００００ｐｐｍ、より好ましくは５〜１００００ｐｐｍ、さらに好ましくは１０〜５０００ｐｐｍの範囲で配合する。遷移金属塩（Ｃ）の配合量が５００００ｐｐｍを超えると、得られる酸素吸収性樹脂組成物の熱安定性が低下し、成形体のゲル・ブツの発生が著しくなる場合がある。一方、遷移金属塩（Ｃ）の配合量が１ｐｐｍ未満では、得られる酸素吸収性樹脂組成物の酸素吸収機能が不十分となる場合がある。
【００４３】
（４）その他の添加剤
樹脂原料は、本発明の作用効果が阻害されない範囲内で、各種の添加剤を含んでいてもよい。添加剤としては、可塑剤、熱安定剤（溶融安定剤）、光開始剤、脱臭剤、紫外線吸収剤、帯電防止剤、滑剤、着色剤、乾燥剤、充填剤、加工助剤、難燃剤、防曇剤、他の高分子化合物などが挙げられる。
【００４４】
（ＩＩ）二軸押出機
本発明の方法に用いられる二軸押出機は、２以上の供給口、および該供給口よりも下流にベント口を備えている。樹脂原料は、二軸押出機の最も上流の第１供給口から二軸押出機内に供給される。すなわち、第１供給口は、樹脂原料供給口として機能する。また、水は、第１供給口よりも下流の第２供給口から二軸押出機内に供給される。すなわち、第２供給口は、水供給口として機能する。また、本発明の方法に用いられる二軸押出機は、第１供給口と第２供給口との間に第３供給口を備えていてもよく、窒素ガスは、第１供給口または第３供給口から二軸押出機内に供給される。ベント口は、二軸押出機外に水を除去するため、および必要に応じて二軸押出機内のガスを除去するために用いられる。なお、本発明の方法に用いられる二軸押出機は、溶融混練により製造される酸素吸収性樹脂組成物の吐出口も当然に備える。市販されている二軸押出機としては、例えば、株式会社日本製鋼所製「ＴＥＸ」（商品名）、Ｗｅｒｎｅｒ＆Ｐｆｌｅｉｄｅｒｅｒ社製「ＺＳＫ」（商品名）、東芝機械株式会社製「ＴＥＭ」（商品名）、池貝鉄工株式会社製「ＰＣＭ」（商品名）などが挙げられる。
【００４５】
（ＩＩＩ）溶融混練工程
本発明の方法において、樹脂原料は、樹脂原料供給口から二軸押出機内に供給され、溶融混練が開始され、そして樹脂原料が溶融混練されている部分に水を添加するために、水が水供給口から二軸押出機内に供給される。次いで、樹脂原料が溶融混練されている部分からの水がベント口から二軸押出機外に除去される。この一連の工程では、水の添加により、溶融混練による樹脂温度の上昇が抑えられ、樹脂の熱分解による臭気成分の発生が抑えられる。特に、樹脂原料中に遷移金属塩（Ｃ）が存在する場合、樹脂（Ｂ）の劣化が進行し、低分子の臭気成分が発生しやすくなることから、水の添加は臭気成分の発生を抑える上で効果的である。また、樹脂に添加される水は、樹脂原料中にもともと含まれ、または溶融混練中に発生する臭気成分などの不純物を取り込み、樹脂原料が溶融混練されている部分から不純物が水とともに除去されるものと推定される。このようにして、本発明の方法で得られる酸素吸収性樹脂組成物の臭気を低減させることができる。
【００４６】
二軸押出機内に樹脂原料を供給する方法は、特に限定されない。例えば、熱可塑性樹脂（Ａ）、樹脂（Ｂ）および遷移金属塩（Ｃ）を混合する場合、第１供給口に接続するそれぞれ別々の樹脂原料供給口（定量供給口）から供給してもよいし、各原料をあらかじめドライブレンドしたものを第１供給口から供給してもよい。また、樹脂原料は第１供給口から供給するだけではなく、一部の樹脂原料を別の供給口から供給してもよい。
【００４７】
臭気成分の発生を抑制する観点から、溶融混練中の樹脂原料の分解を抑制する必要があり、そのため、樹脂原料として遷移金属塩（Ｃ）を用いる場合、遷移金属塩（Ｃ）と熱可塑性樹脂（Ａ）および樹脂（Ｂ）との接触時間を短くすることが好ましい。
【００４８】
遷移金属塩（Ｃ）と熱可塑性樹脂（Ａ）および樹脂（Ｂ）との接触時間を短くする方法としては、まず熱可塑性樹脂（Ａ）と樹脂（Ｂ）とを溶融混練し、二軸押出機内に供給した後に、遷移金属塩（Ｃ）を別の供給口から供給する方法が好ましい。この場合、遷移金属塩（Ｃ）は単独で供給してもよいし、熱可塑性樹脂（Ａ）や樹脂（Ｂ）の一部とドライブレンドしたものを供給してもよい。
【００４９】
二軸押出機内に水を供給する方法は特に限定されないが、溶融混練中は連続して水を供給することが好ましい。二軸押出機内に水を供給するための第２供給口の位置は、溶融混練中の樹脂温度の上昇を抑え、臭気成分を除去する効果を高める観点から、樹脂原料が溶融混練されている部分に水を添加するため、第１供給口とベント口との間に適宜設定される。
【００５０】
供給する水の量は、樹脂原料の合計質量を１００質量％とすると、好ましくは１質量％〜５０質量％、より好ましくは３質量％〜３０質量％、さらに好ましくは５質量％〜２０質量％である。供給する水の量が１質量％未満の場合、溶融混練中の樹脂温度の上昇を抑え、臭気成分を除去する効果が小さくなる。一方、供給する水の量が５０質量％を超える場合、水分を樹脂原料から十分に除去できず、得られる酸素吸収性樹脂組成物中に水分が残ってしまうことがある。
【００５１】
二軸押出機外に水を除去する方法は特に限定されないが、真空ポンプを用いてベント口を減圧とすることで、効率的に水を除去することができ、溶融混練中は連続して水を除去することが好ましい。ベント口が２つ以上ある場合は、すべてのベント口を減圧としてもよいし、常圧で開放したベント口と減圧としたベント口とを組み合わせてもよい。二軸押出機外に水を除去するためのベント口の位置は、臭気成分を除去する効果を高め、得られる酸素吸収性樹脂組成物の水分率を制御する観点から、第２供給口の下流に適宜設定される。また、樹脂原料が溶融混練されている部分への水の滞留時間は５〜３００秒が好ましく、１０〜６０秒がより好ましい。
【００５２】
得られる酸素吸収性樹脂組成物中の水分率は、好ましくは０．６質量％以下、より好ましくは０．５質量％以下、さらに好ましくは０．４質量％以下である。水分率が０．６質量％を超える場合、酸素吸収性樹脂組成物を用いてフィルム、シート、ボトル、チューブなどに成形すると成形体内に発泡が生じる場合がある。
【００５３】
溶融混練中の樹脂原料の酸化劣化を抑制するため、二軸押出機内から酸素ガスを除去することが効果的である。そのため、溶融混練中に二軸押出機内に窒素ガスが供給されることが好ましい。二軸押出機内に窒素ガスを供給する方法は特に限定されないが、溶融混練中は連続して窒素ガスを供給することが好ましい。二軸押出機内に窒素ガスを供給するための第３供給口の位置は、第１供給口と第２供給口との間に適宜設定されるが、窒素ガスは第１供給口から供給してもよい。二軸押出機内の酸素ガスおよび窒素ガスを二軸押出機外に除去する方法は特に限定されないが、真空ポンプを用いてベント口を減圧とすることで、効率的にこれらのガスを除去することができ、溶融混練中は連続してこれらのガスを除去することが好ましい。
【００５４】
溶融混練中の樹脂原料の分解を抑制するためには、溶融混練中の樹脂温度を低くすることも効果的である。そのため、二軸押出機内の樹脂温度は、好ましくは２５０℃以下、より好ましくは２４５℃以下、さらに好ましくは２４０℃以下である。２５０℃以上の場合、熱可塑性樹脂（Ａ）および樹脂（Ｂ）の分解が生じやすくなる。樹脂温度の下限は特に限定されないが、樹脂原料の融点よりも高い必要がある。また、各樹脂原料を細かく均一に分散させるためには、スクリュー回転数をある程度高く設定する必要があり、その結果として、樹脂温度は上昇する。そのため、実用的な樹脂温度は１８０℃以上である。
【００５５】
（ＩＶ）本発明の方法によって製造される酸素吸収性樹脂組成物
本発明の方法で得られる酸素吸収性樹脂組成物は、酸素吸収後に発生する代表的な臭気成分である炭素数４〜８の脂肪族直鎖飽和脂肪酸と炭素数６〜９の脂肪族直鎖飽和アルデヒドとのオーダーユニット（各成分の濃度/各成分の臭気閾値）の合計が１５０００以下であることが好ましい。オーダーユニットが大きいほど、臭気強度が大きいことを意味する。たとえ発生した臭気成分の濃度が低くても、その成分の臭気閾値が小さければ、オーダーユニットは大きくなり臭気強度は大きくなる。逆に発生した臭気成分の濃度が高くても、その成分の臭気閾値が大きければ、オーダーユニットは小さくなり臭気強度も小さくなる。すなわち、臭気の主な原因である上記の酸およびアルデヒドのオーダーユニットの合計を１５０００以下とすることにより、食品、飲料、ペットフード、医薬品、化粧品など、特に風味を重視する内容物を包装する際、臭気の内容物への移行を防ぐことが可能となる。オーダーユニットは、より好ましくは１３０００以下、さらに好ましくは１００００以下である。なお、オーダーユニットは、後述の実施例で説明する方法により算出される。
【００５６】
本発明の方法で得られる酸素吸収性樹脂組成物は、成形方法を適宜採用することによって、種々の成形体、例えば、フィルム、シート、容器その他の包装体に成形することができる。このとき、酸素吸収性樹脂組成物を一旦ペレットとしてから成形に供してもよいし、溶融混練して得られる酸素吸収性樹脂組成物を直接成形に供してもよい。
【００５７】
成形方法および成形体としては、例えば、溶融押出成形法により成形されるフィルム、シートなど、射出成形法により成形される容器など、中空成形法により成形されるボトルなどの中空容器などが挙げられる。中空成形法としては、押出中空成形法（押出成形法によりパリソンを成形し、これをブローして成形を行う方法）、射出中空成形法（射出成形法によりプリフォームを成形し、これをブローして成形を行う方法）などが挙げられる。
【００５８】
成形体は単層であってもよいが、機械的特性、水蒸気バリア性、さらなるガスバリア性などの特性を付与するという観点から、他の層と積層された多層構造体であることが好ましい。
【００５９】
本発明の酸素吸収性樹脂組成物は、優れた酸素吸収機能（高酸素吸収量および高酸素吸収速度）を有し、酸素吸収による不快な臭気を発生しないため、酸素の影響で何らかの劣化を生じやすい内容物（例えば、食品、飲料、医薬品、化粧品など）の包装材として好適に用いられる。特に風味を重視する食品、飲料、品質変化に敏感な加工肉、ペットフードなどの包装材として好適である。
【実施例】
【００６０】
以下、実施例および比較例を挙げて本発明を具体的に説明するが、本発明はこれらの実施例に限定されるものではない。
【００６１】
実施例および比較例における分析および評価は、以下のとおりに実施した。
【００６２】
（１）熱可塑性樹脂（Ａ）の分子構造
熱可塑性樹脂（Ａ）の分子構造は、重クロロホルムを溶媒とした１Ｈ−ＮＭＲ（核磁気共鳴）測定（日本電子株式会社製「ＪＮＭ−ＧＸ−５００型」を使用）により、得られたスペクトルから決定した。
【００６３】
（２）熱可塑性樹脂（Ａ）の重量平均分子量
熱可塑性樹脂（Ａ）の重量平均分子量は、ゲルパーミエーションクロマトグラフィー（ＧＰＣ）により測定を行い、ポリスチレン換算値として示した。測定の詳細な条件は、以下の通りである。
【００６４】
＜分析条件＞
装置：Ｓｈｏｄｅｘ製ゲルパーミエーションクロマトグラフィー（ＧＰＣ）ＳＹＳＴＥＭ−１１
カラム：Ｓｈｏｄｅｘ製ＫＦ−８０６Ｌ
カラム温度：４０℃
移動相：テトラヒドロフラン、流速１．０ｍｌ／分
Ｒｕｎ：１５分
検出器：ＲＩ
濃度：０．１％
注入量：１００μｌ
【００６５】
（３）臭気成分のオーダーユニット
＜臭気成分の捕集＞
実施例および比較例で得られた酸素吸収性樹脂組成物ペレットを粉砕し、粉末状とした。得られた粉末５．０ｇを、２３℃、５０％ＲＨ（相対湿度）雰囲気中で２０ｍｌ容ヘッドスペースバイアルに封入し、６０℃で７日間静置した。次いで、ヘッドスペースバイアルのヘッドスペースに固相マイクロ抽出（ＳＰＭＥ）用ファイバー（ＳＰＥＬＣＯ社製、６５μｍＰＤＭＳ−ＤＶＢ）を挿入した。このバイアルを６０℃のオーブンに入れ、２時間加熱して、揮発成分をＳＰＭＥファイバーに捕集した。
【００６６】
＜臭気成分の特定＞
ファイバーに捕集した揮発成分をＧＣカラムに導入し、カラムで分離した成分は分配器（ＧＥＲＳＴＥＬ社製ＣＲＯＳＳＰＩＥＣＥ  ＧＲＡＰＨＰＡＣＫ  ３Ｄ／２）を用いて質量検出器（ＭＳ）と嗅覚検出ポート（ＧＥＲＳＴＥＬ社製ＯＤＰ２）とに導いた。この手法により、実際に臭気として感じる成分を特定することができる。実施例および比較例においては、炭素数４〜８の脂肪族直鎖飽和脂肪酸と炭素数６〜９の脂肪族直鎖飽和アルデヒドとが臭気成分として検出された。
【００６７】
＜分析条件＞
ＧＣ：Ｈｅｗｌｅｔｔ−Ｐａｃｋａｒｄ製ＧａｓＣｈｒｏｍａｔｏｇｒａｐｈ  ＨＰ６８９０
ＭＳ：Ｈｅｗｌｅｔｔ−Ｐａｃｋａｒｄ製Ｍａｓｓ  Ｓｅｎｓｉｔｉｖｅ  Ｄｅｔｅｃｔｏｒ５９７３
カラム：Ｊ＆Ｗ製ＤＢ−５（長さ６０ｍ，内径０．２５ｍｍ）
カラム温度：４０℃×１３分→昇温（６℃／分）→２５０℃×１０分
移動相：ヘリウム、流速：１．８ｍｌ／分
【００６８】
＜臭気成分のオーダーユニット＞
炭素数４〜８の脂肪族直鎖飽和脂肪酸および炭素数６〜９の脂肪族直鎖飽和アルデヒドの各成分をn-ヘキサンで希釈して、それぞれ５０、１００および２００μｇ／ｍｌの標準溶液を調製し、標準溶液の上記分析結果から各成分について検量線を作成した。この検量線を用いて、実施例および比較例における各臭気成分の濃度を求め、オーダーユニットを算出した。なお、各臭気成分のオーダーユニットとは各成分の濃度を各成分の臭気閾値で除した値である。
【００６９】
ここで、各成分の臭気閾値は以下の通りである。
ｎ−ブタン酸：０．１９ｐｐｂ
ｎ−ペンタン酸：０．０３７ｐｐｂ
ｎ−ヘキサン酸：０．６ｐｐｂ
ｎ−ヘプタン酸：０．２１ｐｐｂ
ｎ−オクタン酸：５ｐｐｂ
ｎ−ヘキサナール：０．２８ｐｐｂ
ｎ−ヘプタナール：０．１８ｐｐｂ
ｎ−オクタナール：０．０１ｐｐｂ
ｎ−ノナナール：０．３４ｐｐｂ
【００７０】
（４）官能試験
実施例および比較例で得られた酸素吸収性樹脂組成物フィルム０．１ｇを精秤し、成形の５時間後にロール状に巻いて、２３℃、５０％ＲＨ、体積比で２１：７９の酸素および窒素を含有する空気を満たした容量８５ｍｌの規格瓶に入れた。次いで、この規格瓶に純水１５ｍｌを入れ、フィルムの一部を水中に浸漬させた。この規格瓶を、蓋をして３０℃で１週間静置した。次いで、パネリスト５人が規格瓶中の水の味覚を以下の基準で評価した。
◎：純水と比較して、水の味に変化が感じられない。
○：純水と比較して、水の味にかすかな変化が感じられる。
【００７１】
（合成例１：ポリオクテニレン（ａ−１）の合成）
（重合）
攪拌機および温度計を装着した３つ口フラスコ内を、乾燥した窒素ガスで置換した。３つ口フラスコに、ｃｉｓ−シクロオクテン１１０質量部およびｃｉｓ−４−オクテン０．１８７質量部を溶解させたヘプタン６２４質量部を加えた。
【００７２】
次いで、［１，３−ビス（２，４，６−トリメチルフェニル）−２−イミダゾリジニリデン］ジクロロ（フェニルメチレン）（トリシクロヘキシルホスフィン）ルテニウム  ０．０４２４質量部を、トルエン３質量部に溶解させた触媒液を調製した。この触媒液をすばやく３つ口フラスコに加えて、５５℃で開環メタセシス重合を行った。１時間後、反応液を、ガスクロマトグラフィー（株式会社島津製作所製、ＧＣ−１４Ｂ；カラム：化学品検査協会製、Ｇ−１００）により分析して、ｃｉｓ−シクロオクテンの消失を確認した。次いで、３つ口フラスコにエチルビニルエーテル１．０８質量部を添加し、さらに１０分間攪拌した。
【００７３】
得られた反応液に水２００質量部を添加し、４０℃で３０分間攪拌した。次いで、４０℃で１時間静置して分液後、水層を除去した。再度、反応液に水１００質量部を添加し、４５℃で３０分間攪拌した。次いで、４０℃で１時間静置して分液後、水層を除去した。反応液からヘプタンを減圧下で留去し、さらに、真空乾燥機を用いて１Ｐａ、１００℃で６時間乾燥し、重量平均分子量（Ｍｗ）が１４２０００、分子量１０００以下のオリゴマーの割合が９．２質量％の重合体１０２．１質量部（収率９２％）を得た。この重合体（ポリオクテニレン）の、側鎖中の炭素−炭素二重結合の、全炭素−炭素二重結合に対する比率は０％であった。
【００７４】
（アセトン洗浄）
得られた重合体を１ｍｍ角程度に破砕し、攪拌装置、還流管、および温度計を装着したセパラブルフラスコに加えた。次いで、アセトン３００質量部をセパラブルフラスコに加え、４０℃で３時間攪拌した。アセトンをデカンテーションで除去した。再度、セパラブルフラスコにアセトン３００質量部を加え、４０℃で３時間攪拌した。アセトンをデカンテーションで除去した。残存するアセトンを減圧下で留去し、さらに、真空乾燥機を用いて１Ｐａ、１００℃で６時間乾燥し、重量平均分子量（Ｍｗ）が１５００００、数平均分子量が３７０００、分子量１０００以下のオリゴマーの割合が３．１％の重合体（ポリオクテニレン（ａ−１））９９．０質量部を得た。
【００７５】
（実施例１）
（酸素吸収性樹脂組成物の調製）
二軸押出機（株式会社日本製鋼所製ＴＥＸ３０α、３０ｍｍφ、Ｌ／Ｄ＝４５．５）に、スクリューおよび３つのベント口を設置し、そして樹脂供給口とベント口との間に１つの水供給口を設置した。この二軸押出機を、バレル部温度１９０℃、吐出量１５ｋｇ／ｈｒ、およびスクリュー回転数１５０ｒｐｍの条件下で、樹脂供給口を水冷しながら運転した。
【００７６】
樹脂（Ｂ）として、直鎖状低密度ポリエチレン（日本ポリエチレン製ＨａｒｍｏｌｅｘＮＦ３２５（商品名）、以下、ＰＥ（ｂ−１）と記載する）９０質量部、熱可塑性樹脂（Ａ）として、合成例１で得られたポリオクテニレン（ａ−１）１０質量部、およびステアリン酸コバルト（ＩＩ）０．４２４２質量部（コバルト原子として０．０４質量部）をドライブレンドして、混合物を調製した。
【００７７】
次いで、この混合物を、樹脂供給口から上記二軸押出機内に供給し、二軸押出機内に窒素ガスを連続的に供給しながら溶融混練した。溶融混練の際、水供給口から二軸押出機内に純水２０質量部を連続的に供給し、３つのベント口から二軸押出機外に水およびガスを連続的に除去した。この結果、ＰＥ（ｂ−１）、ポリオクテニレン（ａ−１）、およびステアリン酸コバルト（ＩＩ）からなる酸素吸収性樹脂組成物（Ｐ）（以下、酸素吸収性樹脂組成物（ｐ−１）と記載する）のペレットを得た。
【００７８】
なお、溶融混練時の樹脂温度は２３０℃であった。また、二軸押出機のダイホールより吐出された直後の酸素吸収性樹脂組成物（ｐ−１）の水分率を、株式会社メトラートレド社製ハロゲン水分計ＨＲ７３を用いて測定したところ、０．１５質量％であった。
【００７９】
（フィルムの調製と評価）
酸素吸収性樹脂組成物（ｐ−１）のペレットを、２０ｍｍφ一軸押出機を用いて２１０℃でコートハンガーダイより溶融押出を行い、厚さ２０μｍのフィルムを得た。
【００８０】
得られたフィルム０．２ｇを、２３℃、５０％ＲＨの空気を満たしておいた内部容量２６０ｍｌの規格瓶に入れた。規格瓶中の空気は、体積比で２１：７９の酸素および窒素を含有していた。規格瓶の口を、アルミニウム層を含む多層シートを用いてエポキシ樹脂で封じてから、２３℃で放置した。
【００８１】
次いで、放置から１４日後、規格瓶内部の空気をシリンジでサンプリングし、この空気の酸素濃度を、ガスクロマトグラフィーを用いて測定した。測定によって得られた酸素と窒素との体積比から、酸素の減少量を計算し、以下の式（Ｉ）から酸素吸収速度を求めたところ、１５（ｍｌ／（ｇ・ｄａｙ））であった。
【００８２】
Ｆ＝Ｇ／（Ｈ×Ｉ×２）      （Ｉ）
ここで、
Ｆ：酸素吸収速度（ｍｌ／（ｇ・ｄａｙ））
Ｇ：酸素の減少量（ｍｌ）
Ｈ：保管日数（日）＝１４（日）
Ｉ：フィルムサンプルの表面積（ｍ２）
【００８３】
また、フィルムサンプルの表面積は以下の式（ＩＩ）より求めた。
Ｉ＝Ｊ／（Ｋ×Ｌ）      （ＩＩ）
ここで、
Ｊ：フィルムサンプルの重量（ｇ）
Ｋ：サンプルの厚み（μｍ）
Ｌ：フィルムサンプルの密度（ｇ／ｃｍ３）
【００８４】
一方、上記で得られたフィルム０．１ｇを精秤し、成形の５時間後にロール状に巻いて、２３℃、５０％ＲＨ、体積比で２１：７９の酸素および窒素を含有する空気を満たした容量８５ｍｌの規格瓶に入れた。内部の相対湿度を１００％ＲＨとするため、水を含ませたろ紙を一緒に入れた。規格瓶の口を、アルミニウム層を含む多層シートを用いてエポキシ樹脂で封じ、６０℃で静置した。次いで、経時的に内部の空気をシリンジでサンプリングし、酸素濃度をガスクロマトグラフィーで測定した。サンプリング時に多層シートに生じた孔は、エポキシ樹脂を用いてサンプリング毎に封じた。測定によって得られた酸素および窒素との体積比から酸素の減少量を計算して、フィルムの６０℃、１００％ＲＨ雰囲気下における酸素吸収量を求めた。封入時から３０日後の酸素吸収量（積算量）は、６７．３ｍｌ／ｇであった。
【００８５】
酸素吸収性樹脂組成物（ｐ−１）について、臭気成分のオーダーユニットを評価したところ、炭素数４〜８の脂肪族直鎖飽和脂肪酸と炭素数６〜９の脂肪族直鎖飽和アルデヒドとのオーダーユニットの合計は１３８７２であった。結果を表１に示す。
【００８６】
上記で得られたフィルムについて、官能試験を行ったところ、水の味に変化は感じられなかった。
【００８７】
（実施例２）
ステアリン酸コバルト（ＩＩ）の量を０．２１２１質量部（コバルト原子として０．０２質量部）としたこと以外は、実施例１と同様の手順で、酸素吸収性樹脂組成物ペレットを得、実施例１と同様の手順で、フィルムを調製して評価を行った。結果を表１に示す。
【００８８】
（実施例３）
ステアリン酸コバルト（ＩＩ）の量を０．１０６１質量部（コバルト原子として０．０１質量部）としたこと以外は、実施例１と同様の手順で、酸素吸収性樹脂組成物ペレットを得、実施例１と同様の手順で、フィルムを調製して評価を行った。結果を表１に示す。
【００８９】
（比較例１）
（酸素吸収性樹脂組成物の調製）
溶融混練の際、水供給口から二軸押出機内に純水２０質量部を供給せず、ベント口から二軸押出機外に水を除去しなかったこと以外は、実施例１と同様の手順で、ＰＥ（ｂ−１）、ポリオクテニレン（ａ−１）、およびステアリン酸コバルトからなる酸素吸収性樹脂組成物（以下、酸素吸収性樹脂組成物（ｐ−２）と称する）のペレットを得た。
【００９０】
なお、溶融混練時の樹脂温度は２５８℃であった。また、二軸押出機のダイホールより吐出された直後の酸素吸収性樹脂組成物（ｐ−２）の水分率を、株式会社メトラートレド社製ハロゲン水分計ＨＲ７３を用いて測定したところ、０．１２質量％であった。
【００９１】
（フィルムの調製と評価）
酸素吸収性樹脂組成物（ｐ−２）のペレットを、２０ｍｍφ一軸押出機を用いて２１０℃でコートハンガーダイより溶融押出を行い、厚さ２０μｍのフィルムを得た。
【００９２】
得られたフィルム０．２ｇを精秤し、実施例１と同様の手順で、酸素吸収速度および酸素吸収量を求めた。結果を表１に示す。
【００９３】
酸素吸収性樹脂組成物（ｐ−２）について、臭気成分のオーダーユニットを評価したところ、炭素数４〜８の脂肪族直鎖飽和脂肪酸と炭素数６〜９の脂肪族直鎖飽和アルデヒドとのオーダーユニットの合計は２５２１５であった。結果を表１に示す。
【００９４】
上記で得られたフィルムについて、官能試験を行ったところ、水の味にかすかな変化が感じられた。
【００９５】
（比較例２）
二軸押出機のスクリュー回転数を１３０ｒｐｍとしたこと以外は、比較例１と同様の手順で、酸素吸収性樹脂組成物ペレットを得、実施例１と同様の手順で、フィルムを調製して評価を行った。結果を表１に示す。
【００９６】
【表１】
2010180387.tif 000002
【産業上の利用可能性】
【００９７】
本発明によれば、優れた酸素吸収機能（高酸素吸収量および高酸素吸収速度）を有し、酸素吸収による不快な臭気を発生せず、かつ優れた加工性を有する酸素吸収性樹脂組成物の製造方法、および前記した優れた性質を有する酸素吸収性樹脂組成物が提供される。したがって、本発明の方法によって得られる酸素吸収性樹脂組成物は、酸素の影響で何らかの劣化を生じやすい内容物（例えば、食品、飲料、医薬品、化粧品など）の包装材として有用である。